(57)【要約】      （修正有）【課題】高度に負のＤＣ異方性を有し、液晶媒体の成分として適する、新規で安定な液晶またはメソゲン性化合物、液晶媒体並びに光学的および電気光学的ディスプレイ素子を提供する。【解決手段】式１、Ｒ１−（−Ａ１−Ｚ１−）ｋ１−（Ａ２−Ｚ２−）ｋ２−Ｗ−（−Ｚ３−Ａ３−）ｋ３（−Ｚ４−Ａ４−）ｋ４−Ｒ２、式中、Ｗ＝部分式（２）2010059165.tif 000060であり、Ｌ１、Ｌ２は、独立して、＝Ｈ、Ｆ、Ｃｌ、−ＣＨ２Ｆ、−ＣＨＦ２または−ＣＦ３であり、ただし、Ｌ１およびＬ２は、共にＨではなく、Ｌ３、Ｌ４は、独立して、＝ＨまたはＦであり、Ｒ１、Ｒ２、Ａ１、Ａ２、Ａ３、Ａ４、Ｚ１、Ｚ２、Ｚ３、Ｚ４、ｋ１、ｋ２、ｋ３およびｋ４は、所定の意味を有する、で表される、誘電定数の負の異方性を有する新規なフッ素化フルオレン誘導体であり、液晶媒体、光学的および電気光学的ディスプレイ素子。【選択図】なし【特許請求の範囲】
【請求項１】
式Ｉ
Ｒ１−（−Ａ１−Ｚ１−）ｋ１−（−Ａ２−Ｚ２−）ｋ２−Ｗ−（−Ｚ３−Ａ３−）ｋ３−（−Ｚ４−Ａ４−）ｋ４−Ｒ２  Ｉ
式中、
Ｗは、
【化１】
2010059165.tif 000056
基であり、
Ｌ１およびＬ２は、互いに独立して、Ｈ、Ｆ、Ｃｌ、−ＣＨ２Ｆ、−ＣＨＦ２または−ＣＦ３であり、ただし、Ｌ１およびＬ２は、共にＨではなく、
Ｌ３およびＬ４は、互いに独立して、ＨまたはＦであり、
Ｒ１およびＲ２は、互いに独立して、Ｈ、ハロゲン、−ＣＮ、−ＮＣＳ、−ＳＦ５または１〜１８個の炭素原子を有するアルキルであり、ここで、さらに、１つまたは２つの隣接していない−ＣＨ２−基は、−Ｏ−、−Ｓ−、−ＣＯ−、−Ｏ−ＣＯ−、−ＣＯ−Ｏ−、−Ｅ−および／または−Ｃ≡Ｃ−により置換されていることができ、および／または、ここで、さらに、１個または２個以上のＨ原子は、ハロゲンおよび／または−ＣＮにより置換されていることができ、
Ｅは、ＣＲ４＝ＣＲ５またはＣＨＲ４−ＣＨＲ５であり、
Ｒ４およびＲ５は、各々、互いに独立して、Ｈ、１〜６個の炭素原子を有するアルキル、Ｆ、Ｃｌ、ＣＦ３またはＣＮであり、
Ａ１、Ａ２、Ａ３およびＡ４は、各々、互いに独立して、１つまたは２つ以上のＣＨ基が、Ｎにより置換されていることができる１，４−フェニレン、１つまたは２つの隣接していないＣＨ２基が、Ｏおよび／またはＳにより置換されていることができる１，４−シクロヘキシレン、１，４−シクロヘキセニレン、１，４−ビシクロ［２．２．２］オクチレン、ピペリジン−１，４−ジイル、ナフタレン−２，６−ジイル、デカヒドロナフタレン−２，６−ジイルもしくは１，２，３，４−テトラヒドロナフタレン−２，６−ジイルであり、ここで、Ａ１、Ａ２、Ａ３およびＡ４について示した意味において、１個または２個以上のＨ原子は、ハロゲン、−ＣＮおよび／または１〜６個の炭素原子を有するアルキルにより置換されていることができ、ここで、１個または２個以上のＨ原子は、ハロゲンまたは−ＣＮにより置換されていることができ、および／または、ここで、１つまたは２つ以上の隣接していない−ＣＨ２−基は、互いに独立して、−ＣＯ−、−Ｏ−ＣＯ−、−ＣＯ−Ｏ−、−Ｏ−、−Ｓ−、−ＣＨ＝ＣＨ−または−Ｃ≡Ｃ−により置換されていることができ、
Ｚ１、Ｚ２、Ｚ３およびＺ４は、互いに独立して、−Ｏ−ＣＯ−、−ＣＯ−Ｏ−、−ＣＨ２−Ｏ−、−ＣＦ２−Ｏ−、−Ｏ−ＣＨ２−、−Ｏ−ＣＦ２−、−Ｃ２Ｈ４−、−ＣＨ２−ＣＦ２−、−ＣＦ２−ＣＨ２−、−ＣＦ２−ＣＦ２−、−ＣＨ＝ＣＨ−、−ＣＦ＝ＣＨ−、−ＣＨ＝ＣＦ−、−ＣＦ＝ＣＦ−、−Ｃ≡Ｃ−または単結合であり、
ｋ１、ｋ２、ｋ３およびｋ４は、互いに独立して、０、１または２である、
で表されるフルオレン誘導体。
【請求項２】
従属式
【化２】
2010059165.tif 000057
【化３】
2010059165.tif 000058
【化４】
2010059165.tif 000059
式中、ｌは、０、１または２の値を採り得る、
からなる群から選択された基Ｗを特徴とする、請求項１に記載のフルオレン誘導体。
【請求項３】
式Ｉａ
Ｒ１−Ｗ−Ｒ２      Ｉａ
式中、Ｒ１、ＷおよびＲ２は、請求項１または２において示した意味の１つを有する、
を特徴とする、請求項１または２に記載のフルオレン誘導体。
【請求項４】
式Ｉｂ
Ｒ１−Ａ１−Ｚ１−Ｗ−Ｒ２      Ｉｂ
式中、Ｒ１、Ｒ２、Ａ１、Ｚ１およびＷは、請求項１または２において示した意味の１つを有する、
を特徴とする、請求項１または２に記載のフルオレン誘導体。
【請求項５】
式ＩｃまたはＩｄ
Ｒ１−Ａ１−Ｚ１−Ａ２−Ｚ２−Ｗ−Ｒ２      Ｉｃ
Ｒ１−Ａ１−Ｚ１−Ｗ−Ｚ３−Ａ３−Ｒ２      Ｉｄ
式中、Ｒ１、Ｒ２、Ａ１、Ａ２、Ａ３、Ｚ１、Ｚ２、Ｚ３およびＷは、請求項１または２において示した意味の１つを有する、
を特徴とする、請求項１または２に記載のフルオレン誘導体。
【請求項６】
Ｌ３およびＬ４が、Ｈであり、
Ｒ１−（−Ａ１−Ｚ１−）ｋ１−（−Ａ２−Ｚ２−）ｋ２−および
−（−Ｚ３−Ａ３−）ｋ３−（−Ｚ４−Ａ４−）ｋ４−Ｒ２
が、各々、フルオレン誘導体が、−２．０より低いかまたはこれに等しい誘電異方性Δεを有するように、請求項１における意味から選択されていることを特徴とする、請求項１〜５のいずれかに記載のフルオレン誘導体。
【請求項７】
置換基Ｌ３およびＬ４の一方がＦであり、他方の置換基Ｌ３またはＬ４がＨであり、
Ｒ１−（−Ａ１−Ｚ１−）ｋ１−（−Ａ２−Ｚ２−）ｋ２−および
−（−Ｚ３−Ａ３−）ｋ３−（−Ｚ４−Ａ４−）ｋ４−Ｒ２
が、各々、フルオレン誘導体が、−６．０より低いかまたはこれに等しい誘電異方性Δεを有するように、請求項１における意味から選択されていることを特徴とする、請求項１〜５のいずれかに記載のフルオレン誘導体。
【請求項８】
Ｌ３およびＬ４が、Ｆであり、
Ｒ１−（−Ａ１−Ｚ１−）ｋ１−（−Ａ２−Ｚ２−）ｋ２−および
−（−Ｚ３−Ａ３−）ｋ３−（−Ｚ４−Ａ４−）ｋ４−Ｒ２
が、各々、フルオレン誘導体が、−８．０より低いかまたはこれに等しい誘電異方性Δεを有するように、請求項１における意味から選択されていることを特徴とする、請求項１〜５のいずれかに記載のフルオレン誘導体。
【請求項９】
２種または３種以上の液晶成分を有する液晶媒体であって、これが、請求項１〜８のいずれかに記載の式Ｉで表される少なくとも１種の化合物を含むことを特徴とする、前記液晶媒体。
【請求項１０】
請求項９に記載の液晶媒体を含むことを特徴とする、光学的ディスプレイ素子。
【請求項１１】
誘電体として、請求項９に記載の液晶媒体を含むことを特徴とする、電気光学的ディスプレイ素子。
【発明の詳細な説明】
【技術分野】
【０００１】
本発明は、誘電定数の負の異方性（ＤＣ異方性）を有する、式Ｉ
Ｒ１−（−Ａ１−Ｚ１−）ｋ１−（−Ａ２−Ｚ２−）ｋ２−Ｗ−（−Ｚ３−Ａ３−）ｋ３−（−Ｚ４−Ａ４−）ｋ４−Ｒ２  Ｉ
式中、
Ｗは、
【化１】
2010059165.tif 000002
基であり、
【０００２】
Ｌ１およびＬ２は、互いに独立して、Ｈ、Ｆ、Ｃｌ、−ＣＨ２Ｆ、−ＣＨＦ２または−ＣＦ３であり、ただし、Ｌ１およびＬ２は、共にＨではなく、
Ｌ３およびＬ４は、互いに独立して、ＨまたはＦであり、
Ｒ１およびＲ２は、互いに独立して、Ｈ、ハロゲン、−ＣＮ、−ＮＣＳ、−ＳＦ５または１〜１８個の炭素原子を有するアルキルであり、ここで、さらに、１つまたは２つの隣接していない−ＣＨ２−基は、−Ｏ−、−Ｓ−、−ＣＯ−、−Ｏ−ＣＯ−、−ＣＯ−Ｏ−、−Ｅ−および／または−Ｃ≡Ｃ−により置換されていることができ、および／または、ここで、さらに、１個または２個以上のＨ原子は、ハロゲンおよび／または−ＣＮにより置換されていることができ、
【０００３】
Ｅは、ＣＲ４＝ＣＲ５またはＣＨＲ４−ＣＨＲ５であり、
Ｒ４およびＲ５は、各々、互いに独立して、Ｈ、１〜６個の炭素原子を有するアルキル、Ｆ、Ｃｌ、ＣＦ３またはＣＮであり、
Ａ１、Ａ２、Ａ３およびＡ４は、各々、互いに独立して、１つまたは２つ以上のＣＨ基が、Ｎにより置換されていることができる１，４−フェニレン、１つまたは２つの隣接していないＣＨ２基が、Ｏおよび／またはＳにより置換されていることができる１，４−シクロヘキシレン、１，４−シクロヘキセニレン、１，４−ビシクロ［２．２．２］オクチレン、ピペリジン−１，４−ジイル、ナフタレン−２，６−ジイル、デカヒドロナフタレン−２，６−ジイルもしくは１，２，３，４−テトラヒドロナフタレン−２，６−ジイルであり、ここで、Ａ１、Ａ２、Ａ３およびＡ４について示した意味において、１個または２個以上のＨ原子は、ハロゲン、−ＣＮおよび／または１〜６個の炭素原子を有するアルキルにより置換されていることができ、ここで、１個または２個以上のＨ原子は、ハロゲンまたは−ＣＮにより置換されていることができ、および／または、ここで、１つまたは２つ以上の隣接していない−ＣＨ２−基は、互いに独立して、−ＣＯ−、−Ｏ−ＣＯ−、−ＣＯ−Ｏ−、−Ｏ−、−Ｓ−、−ＣＨ＝ＣＨ−または−Ｃ≡Ｃ−により置換されていることができ、
【０００４】
Ｚ１、Ｚ２、Ｚ３およびＺ４は、互いに独立して、−Ｏ−ＣＯ−、−ＣＯ−Ｏ−、−ＣＨ２−Ｏ−、−ＣＦ２−Ｏ−、−Ｏ−ＣＨ２−、−Ｏ−ＣＦ２−、−Ｃ２Ｈ４−、−ＣＨ２−ＣＦ２−、−ＣＦ２−ＣＨ２−、−ＣＦ２−ＣＦ２−、−ＣＨ＝ＣＨ−、−ＣＦ＝ＣＨ−、−ＣＨ＝ＣＦ−、−ＣＦ＝ＣＦ−、−Ｃ≡Ｃ−または単結合であり、
ｋ１、ｋ２、ｋ３およびｋ４は、互いに独立して、０、１または２である、
で表されるフッ素化フルオレン誘導体に関する。
【０００５】
本発明は、さらに、本発明の液晶媒体を含む液晶媒体並びに、本発明の液晶媒体を含む液晶および電気光学的ディスプレイ素子に関する。
【０００６】
ＸがＦまたはＨである
【化２】
2010059165.tif 000003
基を含む、フッ素化フルオレン誘導体は、強誘電液晶混合物の成分として、DE 197 20 289に記載されている。この点に関して、誘電異方性（Δε）の一層負の値を、このタイプの化合物を混合することにより得ることができることが述べられている。逆モードにおける動作のためのＦＬＣ混合物における使用が、好ましいものとして引用されている。しかし、個別の物質または混合物についての値は、示されていない。
【０００７】
高度に、ないし極めて高度に負の誘電異方性Δεを有する化合物および媒体、特に、極めて高い比抵抗、同時に広い中間相範囲および低い粘度を有する化合物および媒体に対する大きな要求が継続している。
本発明の目的は、高度に、ないし極めて高度に負のＤＣ異方性を有し、液晶媒体の成分として適する、新規であり、安定な液晶またはメソゲン性化合物を提供することにある。
本発明は、さらに、液晶媒体並びに光学的および電気光学的ディスプレイ素子を提供することに関する。
【０００８】
最初に述べた目的は、式Ｉで表されるフルオレン誘導体により達成される。本発明の化合物は、液晶媒体の成分として著しく好適であることが見出された。これらを用いて、電気光学的ＬＣディスプレイに特に好適である、安定な液晶媒体を得ることができる。本発明のフルオレン誘導体は、高度に、ないし極めて高度に負のΔε値を有する。一般的に、これらの値は、専らＨ原子をフルオレン基の１および８位において有する相当する化合物のΔε値よりも顕著に低い。さらに、本発明のフルオレン誘導体は、電気光学的ディスプレイ素子において用いるのに好ましい光学異方性Δｎの比較的低い値および中間相範囲を有する。さらに、これらの化合物はまた、化学的に、熱的に、および光の作用に対して安定であり、他の液晶物質と容易に混和可能である。
【０００９】
本発明のフルオレン誘導体を提供することにより、極めて一般的に顕著に、種々の用途的観点から、液晶混合物の製造に適する、液晶物質の範囲が拡大される。
【００１０】
さらに、本発明は、２種または３種以上の液晶成分を有する液晶媒体に関し、ここで、該媒体は、少なくとも１種の本発明のフルオレン誘導体を有する。本発明のフルオレン誘導体を用いることにより、このタイプの媒体の誘電異方性に、標的された方法で、負のΔε値の方向に影響を与え、低い粘度を有利に達成することが可能になる。しかし、さらに、本発明の１種または２種以上の化合物を、液晶媒体に加えて、光学異方性および／または中間相範囲および／またはこのタイプの媒体のティルト角を、標的された方法で改変することも可能である。
【００１１】
本発明の化合物を、液晶媒体の成分として、特にねじれセルの原理、ゲスト−ホスト効果、ＤＡＰ（配向相の変形）、ＥＣＢ（電気的に制御された複屈折）、ＣＳＨ（色超ホメオトロピック）、ＶＡ（垂直配向）もしくはＩＰＳ（面内切換）効果または動的散乱の効果に基づくディスプレイのために、用いることができる。
さらに、本発明の化合物を、光学的に活性な、傾斜した、スメクティック（強誘電性）液晶媒体の成分として、特に、クラーク(Clark)およびラガーウォール(Lagerwall)のＳＳＦＬＣＤ（表面安定化強誘電性液晶ディスプレイ）効果に基づくディスプレイ、またＤＨＦ（変形らせん形成）効果またはＰＳＦＬＣＤ（ピッチ安定化強誘電性液晶ディスプレイ）効果に基づくディスプレイのために用いることができ、これはまた、ＳＢＦ（短ピッチ双安定強誘電）効果として知られている。
【００１２】
本発明は、さらに、本発明の液晶媒体を含む光学的ディスプレイ素子および、本発明の液晶媒体を誘電体として含む電気光学的ディスプレイ素子に関する。前述のディスプレイ素子が、ここで好ましい。
本明細書中、基、置換基および指数Ｗ、Ｒ１、Ｒ２、Ｅ、Ｒ４、Ｒ５、Ｌ１、Ｌ２、Ｌ３、Ｌ４、Ｚ１、Ｚ２、Ｚ３、Ｚ４、Ａ１、Ａ２、Ａ３、Ａ４、ｋ１、ｋ２、ｋ３およびｋ４は、他に特に述べない限りは、式Ｉに関して定義した通りである。基が、１回よりも多く出現する場合には、これは、同一のまたは異なる意味を取り得る。
【００１３】
式Ｉで表される意味は、式Ｉで表される化合物において結合している化学元素のすべての同位体を含む。鏡像体的に純粋な、または富化された形態において、式Ｉで表される化合物はまた、キラルなドーパントとして、および一般的にキラルな中間相を達成するために好適である。
本発明のフルオレン誘導体の基および置換基の好ましい意味を、以下に示す。
【００１４】
基Ｗの好ましい意味を、従属式Ｗ１〜Ｗ３により表す：
【化３】
2010059165.tif 000004
【００１５】
従属式Ｗ１の特に好ましい意味を、従属式Ｗ１１〜Ｗ１８により表す：
【化４】
2010059165.tif 000005
【００１６】
本明細書中、ｌ＝０、１または２であり、従って−ＣＨｌＦ３−ｌ基は、−ＣＨ２Ｆ、−ＣＨＦ２または−ＣＦ３である。ｌは、好ましくは、０または１の値を有し、特に好ましくは、値ｌ＝０である。指数ｌが、式中に１回よりも多く出現する場合には、これは、同一の、または異なる意味を有することができる。
【００１７】
従属式Ｗ２の特に好ましい意味を、従属式Ｗ２１〜Ｗ２８により表す：
【化５】
2010059165.tif 000006
【００１８】
従属式Ｗ２および対応する従属式Ｗ２１〜Ｗ２８は、
【化６】
2010059165.tif 000007
基の炭素原子が、キラル中心である場合には、ラセミ体および鏡像体的に純粋なまたは富化された形態の両方を含む。
【００１９】
従属式Ｗ３の特に好ましい意味を、従属式Ｗ３１〜Ｗ３８により表す：
【化７】
2010059165.tif 000008
【００２０】
前述の従属式の中で、Ｗ１、特にＷ１１〜Ｗ１８およびＷ３、特にＷ３１〜Ｗ３８は、極めて特に好ましい。
本発明の第１の好ましい態様において、ｋ１、ｋ２、ｋ３およびｋ４は、０の値を有し、従って、本発明の化合物は、式Ｉａ
Ｒ１−Ｗ−Ｒ２      Ｉａ
を有する。
ここでの基Ｒ１またはＲ２の少なくとも１つ、好ましくはＲ１およびＲ２は、互いに独立して、１〜１８個の炭素原子を有するアルキルの意味を有し、ここで、さらに、１つまたは２つの隣接していない−ＣＨ２−基および／またはさらに１個または２個以上のＨ原子は、示したように置換されていることができる。
【００２１】
特に好ましいのは、Ｗ１１〜Ｗ３８について前に示した意味を有する、従属式Ｉａ１〜Ｉａ１０で表される化合物である。
【化８】
2010059165.tif 000009
【００２２】
第２の好ましい態様において、指数ｋ１、ｋ２、ｋ３および／またはｋ４の少なくとも１つは、０に等しくない値を有する。
これに関する好ましい第１の変法において、ｋ１＝１およびｋ２＝ｋ３＝ｋ４＝０であり、従って、フルオレン誘導体は、式Ｉｂ
Ｒ１−Ａ１−Ｚ１−Ｗ−Ｒ２      Ｉｂ
を有する。
【００２３】
好ましい第２の変法において、ｋ１＝ｋ２＝１およびｋ３＝ｋ４＝０であり、従って、フルオレン誘導体は、式Ｉｃ
Ｒ１−Ａ１−Ｚ１−Ａ２−Ｚ２−Ｗ−Ｒ２      Ｉｃ
を有する。
好ましい第３の変法において、ｋ１＝ｋ３＝１およびｋ２＝ｋ４＝０であり、従って、フルオレン誘導体は、式Ｉｄ
Ｒ１−Ａ１−Ｚ１−Ｗ−Ｚ３Ａ３−Ｒ２      Ｉｄ
を有する。
【００２４】
Ａ１、Ａ２、Ａ３および／またはＡ４の特に好ましい意味は、互いに独立して、フッ素により単置換、二置換または三置換されていることができる１，４−フェニレン、トランス−１，４−シクロヘキシレンおよび１，３−ジオキサン−２，５−ジイルであり、ここで、単純の理由により、それぞれ略語Ｐｈｅ、ＣｙｃおよびＤｉｏを、以下で用いる。
用語１，３−ジオキサン−２，５−ジイルは、各々の場合において、２種の位置異性体
【化９】
2010059165.tif 000010
を含む。
【００２５】
第２の態様により、化合物が、基Ｗに加えて、６員環を含む場合には、従属式Ｉｂ１〜Ｉｂ３で表される以下の化合物が好ましい：
【化１０】
2010059165.tif 000011
【００２６】
第２の態様により、化合物が、基Ｗに加えて、２つの６員環を含む場合には、従属式Ｉｃ１〜Ｉｃ９およびＩｄ１〜Ｉｄ９で表される以下の化合物が好ましい：
【化１１】
2010059165.tif 000012
【００２７】
第２の態様における化合物はまた、基Ｗに加えて、３つまたは４つ以上の６員環を含むことができる。
Ｌ３およびＬ４がＨである場合には、好ましいのは、Ｒ１−（−Ａ１−Ｚ１−）ｋ１−（−Ａ２−Ｚ２−）ｋ２−および−（−Ｚ３−Ａ３−）ｋ３−（−Ｚ４−Ａ４−）ｋ４−Ｒ２が、フルオレン誘導体が、−２．０より低いかまたはこれに等しい、特に好ましくは−４．０より低いかまたはこれに等しい、極めて特に好ましくは−５．０より低いかまたはこれに等しい誘電異方性Δεを有するように選択されている、式Ｉで表されるフルオレン誘導体である。
【００２８】
Ｌ３またはＬ４がＦであり、他方の置換基Ｌ４またはＬ３がＨである場合には、好ましいのは、Ｒ１−（−Ａ１−Ｚ１−）ｋ１−（−Ａ２−Ｚ２−）ｋ２−および−（−Ｚ３−Ａ３−）ｋ３−（−Ｚ４−Ａ４−）ｋ４−Ｒ２が、フルオレン誘導体が、−６．０より低いかまたはこれに等しい、特に好ましくは−８．０より低いかまたはこれに等しい、極めて特に好ましくは−１０．０より低いかまたはこれに等しい誘電異方性Δεを有するように選択されている、式Ｉで表されるフルオレン誘導体である。
【００２９】
Ｌ３およびＬ４がＦである場合には、好ましいのは、Ｒ１−（−Ａ１−Ｚ１−）ｋ１−（−Ａ２−Ｚ２−）ｋ２−および−（−Ｚ３−Ａ３−）ｋ３−（−Ｚ４−Ａ４−）ｋ４−Ｒ２が、フルオレン誘導体が、−８．０より低いかまたはこれに等しい、特に−１０．０より低いかまたはこれに等しい、特に好ましくは−１２．０より低いかまたはこれに等しい、極めて特に好ましくは−１５．０より低いかまたはこれに等しい誘電異方性Δεを有するように選択されている、式Ｉで表されるフルオレン誘導体である。
【００３０】
本明細書中に示した基または置換基、特にＲ１および／またはＲ２におけるアルキルの意味の場合において、アルキル基は、直鎖状または分枝状であることができる。これは、好ましくは、１、２、３、４、５、６、７または８個の炭素原子を有する。これは、好ましくは直鎖状であり、従って、特にメチル、エチル、プロピル、ブチル、ペンチル、ヘキシル、ヘプチルまたはオクチルである。
Ｒ１および／またはＲ２は、好ましくは、アルキル、アルケニル、アルコキシ、アルケニルオキシ、オキサアルキル、オキサアルケニル、アルキルカルボニルオキシまたはアルキルオキシカルボニルである。
【００３１】
アルキルの場合における前述の意味に加えて、アルキルとしてのＲ１およびＲ２はまた、８個より多い炭素原子を有することができ、従って特に、ノニル、デシル、ウンデシル、ドデシル、トリデシル、テトラデシルまたはペンタデシルである。
Ｒ１および／またはＲ２の他の好ましい意味は、アルコキシである。アルコキシ基は、直鎖状または分枝状であることができる。これは、好ましくは直鎖状であり、１、２、３、４、５、６、７または８個の炭素原子を有し、従って特に、メトキシ、エトキシ、プロポキシ、ブトキシ、ペントキシ、ヘキソキシ、ヘプトキシまたはオクトキシ、さらにノノキシ、デコキシ、ウンデコキシ、ドデコキシ、トリデコキシまたはテトラデコキシである。
【００３２】
さらに、Ｒ１および／またはＲ２は、好ましくはオキサアルキルである。この基は、直鎖状または分枝状であることができる。これは、好ましくは直鎖状であり、例えば、２−オキサプロピル（＝メトキシメチル）、２−（＝エトキシメチル）もしくは３−オキサブチル（＝２−メトキシエチル）、２−、３−もしくは４−オキサペンチル、２−、３−、４−もしくは５−オキサヘキシル、２−、３−、４−、５−もしくは６−オキサヘプチル、２−、３−、４−、５−、６−もしくは７−オキサオクチル、２−、３−、４−、５−、６−、７−もしくは８−オキサノニルまたは２−、３−、４−、５−、６−、７−、８−もしくは９−オキサデシルである。
【００３３】
Ｒ１および／またはＲ２がアルケニル基である場合には、これは、直鎖状または分枝状であることができる。これは、好ましくは直鎖状であり、２〜８個の炭素原子を有する。従って、これは、特に、ビニル、プロプ−１−もしくは−２−エニル、ブト−１−、−２−もしくは−３−エニル、ペント−１−、−２−、−３−もしくは−４−エニル、ヘクス−１−、−２−、−３−、−４−もしくは−５−エニル、ヘプト−１−、−２−、−３−、−４−、−５−もしくは−６−エニルまたはオクト−１−、−２−、−３−、−４−、−５−、−６−もしくは−７−エニルである。
【００３４】
Ｒ１および／またはＲ２がアルケニルオキシ基である場合には、これは、直鎖状または分枝状であることができる。これは、好ましくは直鎖状であり、従って特に、ビニルオキシ、プロプ−１−もしくは−２−エニルオキシ、ブト−１−、−２−もしくは−３−エニルオキシ、ペント−１−、−２−、−３−もしくは−４−エニルオキシ、ヘクス−１−、−２−、−３−、−４−もしくは−５−エニルオキシ、ヘプト−１−、−２−、−３−、−４−、−５−もしくは−６−エニルオキシまたはオクト−１−、−２−、−３−、−４−、−５−、−６−もしくは−７−エニルオキシである。
【００３５】
Ｒ１および／またはＲ２がオキサアルケニル基である場合には、これは、直鎖状または分枝状であることができる。これは、好ましくは直鎖状であり、特に好ましくは、３−オキサブト−１−エニル（＝メトキシビニル）、２−オキサブト−３−エニル（＝ビニルオキシメチル）、４−オキサペント−１−エニル（＝メトキシプロプ−１−エニル）、３−オキサペント−１−エニル（＝エトキシビニル）、４−オキサペント−２−エニル（＝メトキシプロプ−２−エニル）、２−オキサペント−３−エニル（＝プロプ−１−エノキシメチル）、２−オキサペント−４−エニル（＝プロプ−２−エノキシメチル）、３−オキサペント−４−エニル（＝ビニルオキシエチル）、３−オキサヘクス−１−エニル、４−オキサヘクス−１−エニル、５−オキサヘクス−１−エニル、４−オキサヘクス−２−エニル、５−オキサヘクス−２−エニル、２−オキサヘクス−３−エニル、５−オキサヘクス−３−エニル、２−オキサヘクス−４−エニル、３−オキサヘクス−４−エニル、２−オキサヘクス−５−エニル、３−オキサヘクス−５−エニルまたは４−オキサヘクス−５−エニルである。
【００３６】
Ｒ１および／またはＲ２が、１つのＣＨ２基が−Ｏ−により置換されており、１つが−ＣＯ−により置換されているアルキル基である場合には、これらは、好ましくは隣接している。従って、これは、カルボニルオキシ基（アシルオキシ基）−ＣＯ−Ｏ−またはオキシカルボニル基−Ｏ−ＣＯ−を含む。これらは、好ましくは直鎖状であり、２〜６個の炭素原子を有する。従って、これらは、特に、アセトキシ、プロピオニルオキシ、ブチリルオキシ、ペンタノイルオキシ、ヘキサノイルオキシ、アセトキシメチル、プロピオニルオキシメチル、ブチリルオキシメチル、ペンタノイルオキシメチル、２−アセトキシエチル、２−プロピオニルオキシエチル、２−ブチリルオキシエチル、３−アセトキシプロピル、３−プロピオニルオキシプロピル、４−アセトキシブチル、メトキシカルボニル、エトキシカルボニル、プロポキシカルボニル、ブトキシカルボニル、ペントキシカルボニル、メトキシカルボニルメチル、エトキシカルボニルメチル、プロポキシカルボニルメチル、ブトキシカルボニルメチル、２−（メトキシカルボニル）エチル、２−（エトキシカルボニル）エチル、２−（プロポキシカルボニル）エチル、３−（メトキシカルボニル）プロピル、３−（エトキシカルボニル）プロピルまたは４−（メトキシカルボニル）ブチルである。
【００３７】
分枝した翼基Ｒ１および／またはＲ２を有する、式Ｉで表される化合物は、時々、慣用の液晶ベース材料への一層良好な溶解性のために重要であり得るが、特に、これらが光学的に活性である場合には、キラルなドーパントとして重要であり得る。このタイプのスメクティック化合物は、強誘電性材料の成分として特に適する。
【００３８】
このタイプの分枝状基は、一般的に、１つよりも多くない鎖分枝を含む。好ましいキラルな分枝状基Ｒ１および／またはＲ２は、２−ブチル（＝１−メチルプロピル）、２−メチルブチル、２−メチルペンチル、３−メチルペンチル、２−エチルヘキシル、２−プロピルペンチル、２−オクチル、特に２−メチルブチル、２−メチルブトキシ、２−メチルペントキシ、３−メチルペントキシ、２−エチルヘキソキシ、１−メチルヘキソキシ、１−メチルヘプチルオキシ、２−オクチルオキシ、２−オキサ−３−メチルブチル、３−オキサ−４−メチルペンチル、４−メチルヘキシル、２−ノニル、２−デシル、２−ドデシル、６−メトキシオクトキシ、６−メチルオクトキシ、６−メチルオクタノイルオキシ、５−メチルヘプチルオキシカルボニル、２−メチルブチリルオキシ、３−メチルバレロイルオキシ、４−メチルヘキサノイルオキシ、２−メチル−３−オキサペンチル、２−メチル−３−オキサヘキシル、１−メトキシプロピル−２−オキシ、１−エトキシプロピル−２−オキシ、１−プロポキシプロピル−２−オキシ、１−ブトキシプロピル−２−オキシ、２−フルオロオクチルオキシ、２−フルオロデシルオキシである。
【００３９】
好ましいアキラルな分枝状基Ｒ１および／またはＲ２は、イソプロピル、イソブチル（＝２−メチルプロピル）、イソペンチル（＝３−メチルブチル）、イソプロポキシ、２−メチルプロポキシおよび３−メチルブトキシである。
式Ｉは、これらの化合物のラセミ体および光学的対掌体の両方、並びにこれらの混合物を包含する。
【００４０】
Ｒ１およびＲ２の前述の意味の場合において、特にアルキル、アルケニル、アルコキシ、アルケニルオキシ、オキサアルキル、オキサアルケニル、アルキルカルボニルオキシまたはアルキルオキシカルボニルとして、１個または２個以上のＨ原子は、好ましくは、ハロゲン原子、好ましくはフッ素および／または塩素、特に好ましくはフッ素により置換されている。好ましくは、２個または３個以上のＨ原子は、フッ素により置換されている。特に好ましくは、前述の基における末端メチル基中の２個または３個のＨ原子は、フッ素により置換されており、従って、前述の基は、−ＣＨＦ２または−ＣＦ３基を含む。全体の基Ｒ１および／またはＲ２はまた、パーフルオロ化されていることができる。
【００４１】
式Ｉおよび従属式で表される化合物の中で、好ましいのは、この中に存在する基の少なくとも１つが、示した好ましい意味の１つを有するものである。
【００４２】
本発明の化合物は、有機合成についての標準的な学術書、例えばHouben-Weyl, Methoden der Organischen Chemie ［有機化学の方法］、Georg-Thieme-Verlag, Stuttgartに記載されているように、文献から自体公知の方法により製造される。この製造を、ここでは、知られており、前述の反応に適する反応条件下で実施する。また、ここで、自体公知であるが、ここでは一層詳細には述べない合成変法を用いることができる。出発物質および／または中間体はまた、所要に応じて、インサイチュ(in situ)で形成することができる。即ち、これらを、反応混合物から単離せず、代わりに直ちにさらに変換する。
【００４３】
本発明の式Ｉａ−Ｗ１、Ｉａ−Ｗ２およびＩａ−Ｗ３で表される３種の化合物の、式ＩＩａで表されるフルオレノン化合物から開始する合成を、反応スキーム１を参照して、例により示す。化合物Ｉａ−Ｗ１の生成を、好適な還元剤、例えばＮａＢＨ４を用いて、ＡｌＣｌ３および溶媒としてテトラヒドロフラン（ＴＨＦ）の存在下で実施する。
【００４４】
式Ｉａ−Ｗ２で表される化合物の合成において、例えばＮａＢＨ４およびその後三フッ化ジエチルアミノ硫黄（ＤＡＳＴ）を用いて、還元を先ず実施し、続いてフッ素化を実施する。他の可能な合成は、硫化フェニルを介して２段階で進行する。カルボニル化合物（ここではフルオレノン）を、先ずフェニルチオールと、三フッ化ホウ素一水和物による触媒の下に反応させ、その後トリエチルシランを用いて還元する。第２段階において、得られた硫化フェニルを、テトラフルオロホウ酸ニトロソニウム／ピリジン／ＨＦ複合体を用いてフッ素化する(Ch. York et al., Tetrahedron 52, 1996, 9-14)。
【００４５】
式Ｉａ−Ｗ３で表される９，９−ジフルオロフルオレンを製造するために、先ず、式ＩＩａで表されるフルオレノン化合物を、対応するジチオケタールに、例えば三フッ化ホウ素の存在下でのエタン−１，２−ジチオールとの反応により変換する。ジチオケタールに、その後フッ素化剤および酸化体の存在下で、酸化的フルオロ脱硫黄(fluorodesulfurisation)を施す。用いられる酸化体は、好ましくは、ハロニウム等価体(equivalent)を遊離する化合物である。例示的な酸化体は、Ｎ−ブロモスクシンイミド、Ｎ−ヨードスクシンイミド、１，３−ジブロモ−５，５−ジメチルヒダントインおよび臭素である。また好適なのは、例えば、ＳＯ２Ｃｌ２、ＳＯ２ＣｌＦ、ニトロソニウムおよびニトロニウム塩（C. York、上記引用文中）およびクロラミンＴである。ニトロソニウムおよびニトロニウム塩はまた、所望により、好適な前駆体から、例えば無機または有機亜硝酸塩および／または硝酸塩から、インサイチュで製造することができる。用いることができるフッ素化剤は、慣用のフッ素化剤である。フッ素化剤は、特に好ましくは、脂肪族および芳香族アミン／フッ化水素複合体、例えばピリジン／フッ化水素複合体、ＮＥｔ３・３ＨＦ、メラミン／ＨＦおよびポリビニルピリジン／ＨＦにより形成される群から選択される。
【００４６】
前述の反応において観察されるべき反応条件は、当業者に自体公知である。一般的に、該反応を、−１００〜＋５０℃の温度において実施する。溶媒として、不活性極性溶媒またはこの混合物、例えばエーテルまたはハロアルカン、例えばジエチルエーテル、テトラヒドロフランまたはジクロロメタンを用いる。
【００４７】
式ＩＩａで表されるフルオレノンの製造のための好適な合成経路を、反応スキーム２中に示す。これにおいて、合成を、式Ｖａで表される臭素化された芳香族化合物から開始して、対応するホウ素化合物ＩＶａおよびこの式Ｖａ’で表される臭素化された芳香族化合物とのクロスカップリングを介して実施して、式ＩＩＩａで表されるビフェニル化合物を得、これをジメチルカーボネートと反応させて、フルオレノンを得る（R. D. Chamber et al., JCS (C) 1968, 2394）。
【００４８】
反応スキーム１および２において、Ｒ１、Ｒ２、Ｌ１およびＬ２は、前に定義した通りである。記載した合成は、ここで明瞭の理由により選択した、式Ｉａで表される化合物にのみならず、本発明の式Ｉで表される化合物すべてに適する。
【００４９】
反応スキーム１
【化１２】
2010059165.tif 000013
【００５０】
反応スキーム２
【化１３】
2010059165.tif 000014
【００５１】
他の好適な可能な合成は、当業者により、DE 197 20 289 A1の反応スキーム１〜８に記載されている合成を同様に用いることにより得ることができる。
式Ｉで表されるエステルを、また、アルコールもしくはフェノール（もしくはこの反応性誘導体）を用いた対応するカルボン酸（もしくはこの反応性誘導体）のエステル化により、またはＤＣＣ法（ＤＣＣ＝ジシクロヘキシルカルボジイミド）により得ることができる。
対応するカルボン酸およびアルコールは、知られているか、または既知の方法と同様にして製造することができる。
【００５２】
前述のカルボン酸の好適な反応性誘導体は、特に、酸ハロゲン化物、特に塩化物および臭化物、さらに無水物、アジ化物またはエステル、特にアルキル基中に１〜４個の炭素原子を有するアルキルエステルである。
前述のアルコールの好適な反応性誘導体は、特に、好ましくはアルカリ金属、例えばＮａまたはＫの対応する金属アルコキシドである。
【００５３】
エステル化を、有利には、不活性溶媒の存在下で実施する。高度に好適な溶媒は、特に、エーテル、例えばジエチルエーテル、ジ−ｎ−ブチルエーテル、ＴＨＦ、ジオキサンおよびアニソール、ケトン、例えばアセトン、ブタノンまたはシクロヘキサノン、アミド、例えばＤＭＦまたはヘキサメチルリン酸トリアミド、炭化水素、例えばベンゼン、トルエンまたはキシレン、ハロゲン化炭化水素、例えばテトラクロロメタンまたはテトラクロロエチレン、並びにスルホキシド、例えばジメチルスルホキシドまたはスルホランである。水不混和性溶媒を、有利には、同時に、エステル化の間に生成した水の蒸留により共沸除去のために用いることができる。過剰の有機塩基、例えばピリジン、キノリンまたはトリエチルアミンを、時々またエステル化のための溶媒として用いることができる。また、エステル化を、溶媒の不存在下で、例えば単に成分を酢酸ナトリウムの存在下で加熱することにより、実施することができる。反応温度は、通常−５０℃〜＋２５０℃、好ましくは−２０℃〜＋８０℃である。これらの温度において、エステル化反応は、一般的に、１５分〜４８時間後に完了する。
【００５４】
詳細には、エステル化のための反応条件は、実質的に、用いる出発物質の性質に依存する。従って、遊離のカルボン酸を、一般的に、遊離のアルコールと、強酸、例えば鉱酸、例えば塩酸または硫酸の存在下で反応させる。好ましい反応手順は、酸無水物または特に酸塩化物の、アルコールとの、好ましくは塩基性媒体中での反応であり、重要な塩基は、特に、アルカリ金属水酸化物、例えば水酸化ナトリウムもしくは水酸化カリウム、アルカリ金属炭酸塩もしくは炭酸水素塩、例えば炭酸ナトリウム、炭酸水素ナトリウム、炭酸カリウムまたは炭酸水素カリウム、アルカリ金属酢酸塩、例えば酢酸ナトリウムまたは酢酸カリウム、アルカリ土類金属水酸化物、例えば水酸化カルシウム、または有機塩基、例えばトリエチルアミン、ピリジン、ルチジン、コリジンもしくはキノリンである。エステル化の他の好ましい態様は、先ずアルコールをナトリウムアルコキシドまたはカリウムアルコキシドに、例えばエタノール性水酸化ナトリウム溶液または水酸化カリウム溶液での処理により変換し、このアルコキシドを単離し、これを、酸無水物または特に酸塩化物と反応させることを含む。
【００５５】
Ｚ１、Ｚ２、Ｚ３またはＺ４が−ＣＨ＝ＣＨ−である、式Ｉで表される化合物の製造のための他の方法において、ハロゲン化アリールを、オレフィンと、第三アミンの存在下で、およびパラジウム触媒の存在下で反応させる（R.F. Heck, Acc. Chem. Res. 12 (1979) 146参照）。好適なハロゲン化アリールの例は、塩化物、臭化物およびヨウ化物、特に臭化物およびヨウ化物である。カップリング反応の成功に必要な第三アミン、例えばトリエチルアミンはまた、溶媒として好適である。好適なパラジウム触媒の例は、この塩、特に酢酸Ｐｄ（ＩＩ）と、有機リン（ＩＩＩ）化合物、例えばトリアリールホスフィンとの塩である。この方法を、不活性溶媒の存在下または不存在下で、約０℃〜１５０℃、好ましくは２０℃〜１００℃の温度で実施することができる；好適な溶媒は、例えば、ニトリル、例えばアセトニトリル、または炭化水素、例えばベンゼンもしくはトルエンである。出発物質として用いるハロゲン化アリールおよびオレフィンは、多くの場合において、商業的に入手できるか、あるいは、文献から知られている方法、例えば対応する基本化合物のハロゲン化または対応するアルコールもしくはハロゲン化物に対する脱離反応により、製造することができる。
【００５６】
このようにして、例えばスチルベン誘導体を、製造することができる。スチルベンを、さらに、４−置換ベンズアルデヒドを対応するリンイリドと、ウィティッヒ方法により反応させることにより、製造することができる。しかし、式Ｉで表されるトランを、また、単置換アセチレンをオレフィンの代わりに用いることにより、製造することができる（Synthesis 627 (1980)またはTetrahedron Lett. 27, 1171 (1986)）。
【００５７】
芳香族化合物のカップリングのために、さらに、ハロゲン化アリールをアリールスズ化合物と反応させることが可能である。これらの反応を、好ましくは、触媒、例えばパラジウム（０）錯体を加えて、不活性溶媒、例えば炭化水素中で、高温において、例えば沸騰キシレン中で、保護ガスの下で実施する。
アルキニル化合物のハロゲン化アリールとのカップリング反応を、A.O. King, E. Negishi, F.J. VillaniおよびA. SilveiraによりJ. Org. Chem. 43, 358 (1978)中に記載されている方法と同様にして実施することができる。
【００５８】
Ｚ１、Ｚ２、Ｚ３またはＺ４が−Ｃ≡Ｃ−である、式Ｉで表されるトランを、また、フリッチ−ブッテンベルグ−ウィーシェル(Fritsch-buttenberg-Wiechell)転位により製造することができ(Ann. 279, 319, 1984)、ここで、１，１−ジアリール−２−ハロエチレンを、強塩基の存在下で転位させて、ジアリールアセチレンを得る。
式Ｉで表されるトランを、また、対応するスチルベンの臭素化、続いて脱ハロゲン化水素により製造することができる。ここで、自体公知であるが、ここでは一層詳細に述べない、この反応の変法を用いることができる。
【００５９】
式Ｉで表されるエーテルは、対応するヒドロキシル化合物、好ましくは対応するフェノールのエーテル化により得られ、ここで、ヒドロキシル化合物を、有利には、先ず、対応する金属誘導体、例えば対応するアルカリ金属アルコキシドまたはアルカリ金属フェノキシドに、ＮａＨ、ＮａＮＨ２、ＮａＯＨ、ＫＯＨ、Ｎａ２ＣＯ３またはＫ２ＣＯ３での処理により変換する。次に、この金属誘導体を、適切なハロゲン化アルキル、アルキルスルホネートまたはジアルキルスルフェートと、有利には不活性溶媒、例えばアセトン、１，２−ジメトキシエタン、ＤＭＦもしくはジメチルスルホキシド中で、または、あるいはまた、過剰の水性もしくは水−アルコール性ＮａＯＨもしくはＫＯＨと、約２０℃〜１００℃の温度において反応させることができる。
【００６０】
式Ｉで表される側方に置換されているフッ素または塩素化合物を製造するために、対応するアニリン誘導体を、硝酸ナトリウムおよびテトラフルオロホウ酸（Ｆ原子を導入するために）または塩化銅（Ｉ）（Ｃｌ原子を導入するために）のいずれかと反応させて、ジアゾニウム塩を得、これを次に、１００〜１４０℃の温度において熱的に分解することができる。
【００６１】
芳香環の非芳香環への結合または２つの非芳香環の結合を、好ましくは、脂肪族基Ｚ１が、該環の間に存在することが意図される場合には、有機リチウムまたは有機マグネシウム化合物とケトンとの縮合により、得る。
有機金属化合物を、例えば、対応するハロゲン化合物と有機リチウム化合物、好ましくはｔｅｒｔ−ブチルリチウムもしくはリチウムナフタレニドとの間の金属−ハロゲン交換（例えばOrg. React. 6, 339-366 (1951)による）またはマグネシウム粉(turning)との反応により、製造する。
【００６２】
２つの芳香環の結合を、好ましくは、フリーデル−クラフツアルキル化またはアシル化により、対応する芳香族化合物のルイス酸触媒との反応により実施する。好適なルイス酸は、例えば、ＳｎＣｌ４、ＺｎＣｌ２、ＡｌＣｌ３およびＴｉＣｌ４である。
さらに、２つの芳香環の結合を、ヨウ化アリールとヨウ化銅との間の、しかし好ましくはアリール銅化合物とヨウ化アリールとの間のウルマン(Ullmann)反応（例えばSynthesis 1974, 9）または、アリールジアゾニウム塩と対応する芳香族化合物との間のゴンバーグ−バックマン(Gomberg-Bachmann)反応（例えばOrg. React. 2, 224 (1944)）により実施することができる。
【００６３】
式Ｉで表されるトランを、例えば、対応するハロゲン化アリールのアセチリドとの、塩基性溶媒中での、遷移金属触媒を伴う反応により製造する；パラジウム触媒、特に溶媒としてのピペリジン中の塩化ビス（トリフェニルホスフィン）パラジウム（ＩＩ）およびヨウ化銅の混合物を、好ましくはここで用いることができる。
さらに、式Ｉで表される化合物を、式Ｉに適合するが、Ｈ原子の代わりに１つまたは２つ以上の還元可能な基および／またはＣ−Ｃ結合を含む化合物を還元することにより、製造することができる。
【００６４】
好適な還元可能な基は、好ましくは、カルボニル基、特にケト基、さらに、例えば遊離の、もしくはエステル化されたヒドロキシル基または芳香的に結合したハロゲン原子である。還元のための好ましい出発物質は、式Ｉに適合するが、シクロヘキセン環またはシクロヘキサノン環をシクロヘキサン環の代わりに含み、および／または−ＣＨ２ＣＨ２−基を−ＣＨ＝ＣＨ−基の代わりに含み、および／または−ＣＯ−基を−ＣＨ２−基の代わりに含み、および／または遊離の、もしくは官能的に（例えばこのｐ−トルエンスルホネートの形態で）修飾されたＯＨ基をＨ原子の代わりに含む化合物である。
【００６５】
還元を、例えば、約０℃〜約２００℃の温度および約１〜２００バールの圧力における、不活性溶媒、例えばアルコール、例えばメタノール、エタノールもしくはイソプロパノール、エーテル、例えばテトラヒドロフラン（ＴＨＦ）もしくはジオキサン、エステル、例えば酢酸エチル、カルボン酸、例えば酢酸、または炭化水素、例えばシクロヘキサン中での接触水素添加により、実施することができる。好適な触媒は、有利には、支持体上（例えば炭素上のＰｄ、炭酸カルシウムもしくは炭酸ストロンチウム）での、または微細に分割された形態での、酸化物（例えばＰｔＯ２もしくはＰｄＯ）の形態で用いることができる貴金属、例えばＰｔもしくはＰｄである。
【００６６】
ケトンを、また、アルキル基および／または−ＣＨ２ＣＨ２−基を含む、式Ｉで表される対応する化合物に、クレメンゼンの方法（亜鉛、亜鉛アマルガムもしくはスズおよび塩酸を用いて、有利には水−アルコール性溶液もしくは水／トルエンとの不均一相中で、約８０〜１２０℃の温度において）またはウォルフ−キシュナーの方法（ヒドラジンを用いて、有利にはアルカリ、例えばＫＯＨもしくはＮａＯＨの存在下で、高沸点溶媒、例えばジエチレングリコールもしくはトリエチレングリコール中で、約１００〜２００℃の温度において）により、還元することができる。
【００６７】
さらに、複合水素化物での還元が可能である。例えば、アリールスルホニルオキシ基を、還元的にＬｉＡｌＨ４を用いて除去することができ、特にｐ−トルエンスルホニルオキシメチル基を、メチル基に、有利には不活性溶媒、例えばジエチルエーテルまたはＴＨＦ中で、約０〜１００℃の温度において還元することができる。二重結合を、メタノール中のＮａＢＨ４または水素化トリブチルスズを用いて水素添加することができる。
出発物質は、知られているか、または既知の化合物と同様にして製造することができる。
【００６８】
本発明の液晶媒体は、好ましくは、２〜４０種、特に４〜３０種の成分を、本発明の１種または２種以上の化合物以外のさらなる構成成分として含む。これらの媒体は、極めて特に好ましくは、本発明の１種または２種以上の化合物以外に、７〜２５種の成分を含む。これらのさらなる構成成分は、好ましくは、ネマティックまたはネマトゲン性(nematogenic)（単変性またはアイソトロピック）物質、特にアゾキシベンゼン、ベンジリデンアニリン、ビフェニル、ターフェニル、安息香酸フェニルまたは安息香酸シクロヘキシル、シクロヘキサンカルボン酸のフェニルまたはシクロヘキシルエステル、シクロヘキシル安息香酸のフェニルまたはシクロヘキシルエステル、シクロヘキシルシクロヘキサンカルボン酸のフェニルまたはシクロヘキシルエステル、安息香酸、シクロヘキサンカルボン酸またはシクロヘキシルシクロヘキサンカルボン酸のシクロヘキシルフェニルエステル、フェニルシクロヘキサン、シクロヘキシルビフェニル、フェニルシクロヘキシルシクロヘキサン、シクロヘキシルシクロヘキサン、シクロヘキシルシクロヘキシルシクロヘキセン、１，４−ビスシクロヘキシルベンゼン、４，４’−ビスシクロヘキシルビフェニル、フェニルまたはシクロヘキシルピリミジン、フェニルまたはシクロヘキシルピリジン、フェニルまたはシクロヘキシルジオキサン、フェニルまたはシクロヘキシル−１，３−ジチアン、１，２−ジフェニルエタン、１，２−ジシクロヘキシルエタン、１−フェニル−２−シクロヘキシルエタン、１−シクロヘキシル−２−（４−フェニルシクロヘキシル）エタン、１−シクロヘキシル−２−ビフェニリルエタン、１−フェニル−２−シクロヘキシルフェニルエタン、随意にハロゲン化されたスチルベン、ベンジルフェニルエーテル、トランおよび置換されたケイ皮酸の群からの物質から選択されている。これらの化合物における１，４−フェニレン基はまた、フッ素化されていてもよい。
【００６９】
本発明の媒体のさらなる構成成分として適する最も重要な化合物は、式１、２、３、４および５により特徴づけることができる：
【化１４】
2010059165.tif 000015
【００７０】
式１、２、３、４および５において、同一であるかまたは異なることができるＬおよびＥは、各々、互いに独立して、−Ｐｈｅ−、−Ｃｙｃ−、−Ｐｈｅ−Ｐｈｅ−、−Ｐｈｅ−Ｃｙｃ−、−Ｃｙｃ−Ｃｙｃ−，−Ｐｙｒ−、−Ｄｉｏ−、−Ｇ−Ｐｈｅ−および−Ｇ−Ｃｙｃ−並びにこれらの鏡像により形成された群からの２価の基であり、ここで、Ｐｈｅは、非置換またはフッ素置換１，４−フェニレンであり、Ｃｙｃは、トランス−１，４−シクロヘキシレンまたは１，４−シクロヘキセニレンであり、Ｐｙｒは、ピリミジン−２，５−ジイルまたはピリジン−２，５−ジイルであり、Ｄｉｏは、１，３−ジオキサン−２，５−ジイルであり、Ｇは、２−（トランス−１，４−シクロヘキシル）エチル、ピリミジン−２，５−ジイル、ピリジン−２，５−ジイルまたは１，３−ジオキサン−２，５−ジイルである。
【００７１】
基ＬおよびＥの１つは、好ましくはＣｙｃ、ＰｈｅまたはＰｙｒである。Ｅは、好ましくは、Ｃｙｃ、ＰｈｅまたはＰｈｅ−Ｃｙｃである。本発明の媒体は、好ましくは、ＬおよびＥが、Ｃｙｃ、ＰｈｅおよびＰｙｒからなる群から選択された、式１、２、３、４および５で表される化合物から選択された１種または２種以上の成分および同時に、基ＬおよびＥの１つが、Ｃｙｃ、ＰｈｅおよびＰｙｒからなる群から選択されており、他方の基が−Ｐｈｅ−Ｐｈｅ−、−Ｐｈｅ−Ｃｙｃ−、−Ｃｙｃ−Ｃｙｃ−、−Ｇ−Ｐｈｅ−および−Ｇ−Ｃｙｃ−からなる群から選択されている、式１、２、３、４および５で表される化合物から選択された１種または２種以上の成分並びに、随意に、基ＬおよびＥが、−Ｐｈｅ−Ｃｙｃ−、−Ｃｙｃ−Ｃｙｃ−、−Ｇ−Ｐｈｅおよび−Ｇ−Ｃｙｃ−からなる群から選択されている、式１、２、３、４および５で表される化合物からなる群から選択された１種または２種以上の成分を含む。
【００７２】
Ｒ’および／またはＲ”は、各々、互いに独立して、８個までの炭素原子を有するアルキル、アルケニル、アルコキシ、アルコキシアルキル、アルケニルオキシまたはアルカノイルオキシ、−Ｆ、−Ｃｌ、−ＣＮ、−ＮＣＳまたは−（Ｏ）ｉＣＨ３−（ｋ＋ｌ）ＦｋＣｌｌであり、ここで、ｉは、０または１であり、ｋおよびｌは、１、２または３である。
式１、２、３、４および５で表される化合物の一層小さい従属群において、Ｒ’およびＲ”は、各々、互いに独立して、８個までの炭素原子を有するアルキル、アルケニル、アルコキシ、アルコキシアルキル、アルケニルオキシまたはアルカノイルオキシである。この一層小さい従属群を、以下で群Ａと呼び、化合物を、従属式１ａ、２ａ、３ａ、４ａおよび５ａにより表す。これらの化合物のほとんどにおいて、Ｒ’およびＲ”は、互いに異なっており、これらの基の１つは、通常、アルキル、アルケニル、アルコキシまたはアルコキシアルキルである。
【００７３】
群Ｂとして知られている、式１、２、３、４および５で表される化合物の他の一層小さい従属群において、Ｒ”は、−Ｆ、−Ｃｌ、−ＮＣＳまたは−（Ｏ）ｉＣＨ３−（ｋ＋ｌ）ＦｋＣｌｌであり、ここで、ｉは、０または１であり、ｋおよびｌは、１、２または３である；Ｒ”がこの意味を有する化合物を、従属式１ｂ、２ｂ、３ｂ、４ｂおよび５ｂにより表す。特に好ましいのは、Ｒ”が−Ｆ、−Ｃｌ、−ＮＣＳ、−ＣＦ３、−ＯＣＨＦ２または−ＯＣＦ３である、従属式１ｂ、２ｂ、３ｂ、４ｂおよび５ｂで表される当該化合物である。
従属式１ｂ、２ｂ、３ｂ、４ｂおよび５ｂで表される化合物において、Ｒ’は、従属式１ａ〜５ａで表される化合物について定義した通りであり、好ましくは、アルキル、アルケニル、アルコキシまたはアルコキシアルキルである。
【００７４】
式１、２、３、４および５で表される化合物の他の一層小さい従属群において、Ｒ”は、−ＣＮである；この従属群を、以下で群Ｃと呼び、この従属群の化合物を、対応して従属式１ｃ、２ｃ、３ｃ、４ｃおよび５ｃにより記載する。従属式１ｃ、２ｃ、３ｃ、４ｃおよび５ｃで表される化合物において、Ｒ’は、従属式１ａ〜５ａで表される化合物について定義した通りであり、好ましくはアルキル、アルコキシまたはアルケニルである。
群Ａ、ＢおよびＣで表される好ましい化合物に加えて、提案された置換基の他の変種を有する式１、２、３、４および５で表される他の化合物はまた、一般的である。これらの物質のすべては、文献から知られている方法により、またはこれと同様にして得られる。
【００７５】
本発明の式Ｉで表される化合物に加えて、本発明の媒体は、好ましくは、群Ａおよび／または群Ｂおよび／または群Ｃから選択された１種または２種以上の化合物を含む。本発明の媒体中のこれらの群からの化合物の重量比率は、好ましくは、
群Ａ：０〜９０％、好ましくは２０〜９０％、特に３０〜９０％
群Ｂ：０〜８０％、好ましくは１０〜８０％、特に１０〜６５％
群Ｃ：０〜８０％、好ましくは５〜８０％、特に５〜５０％
であり、本発明のそれぞれの媒体中に存在する群Ａおよび／またはＢおよび／またはＣの化合物の重量比率の合計は、好ましくは５％〜９０％および特に１０％〜９０％である。
【００７６】
本発明の媒体は、好ましくは１〜４０％、特に好ましくは５〜３０％の本発明の化合物を含む。好ましいのは、さらに、４０％を超える、特に４５〜９０％の本発明の化合物を含む媒体である。媒体は、好ましくは、本発明の３種、４種または５種の化合物を含む。
【００７７】
本発明において用いることができる液晶混合物を、自体公知の方法で製造する。一般的に、小さい方の量で用いる成分の所望の量を、主成分を構成する成分中に、有利には高温で溶解する。また、成分を有機溶媒、例えばアセトン、クロロホルムまたはメタノールに溶解した溶液を混合し、溶媒を、完全に混合した後に再び、例えば蒸留により除去することも可能である。さらに、該混合物を、他の慣用の方法で、例えば予備混合物、例えば相同物混合物を用いることにより、またはいわゆる「マルチボトル(multi-bottle)」系を用いて製造することが可能である。
【００７８】
誘電体はまた、当業者に知られており、文献中に記載されている他の添加剤を含むことができる。例えば、０〜１５％、好ましくは０〜１０％の多色性染料および／またはキラルなドーパントを、加えることができる。加えられた個別の化合物は、０．０１〜６％、好ましくは０．１〜３％の濃度で用いられる。しかし、液晶混合物の他の構成成分についての、即ち液晶またはメソゲン性化合物の濃度数量を、これらの添加剤の濃度を考慮せずに示す。
【００７９】
以下の例は、本発明を、これを限定せずに説明することを意図する。本明細書中、百分率は、重量パーセントである。すべての温度を、摂氏度で示す。
「慣用の精製操作(work-up)」は、所望により水を加え、混合物を、塩化メチレン、ジエチルエーテルまたはトルエンで抽出し、相を分離し、有機相を乾燥し、蒸発させ、生成物を、減圧下での蒸留または結晶化および／またはクロマトグラフィーにより精製することを意味する。
【００８０】
作業例
１．式８で表される２−ブトキシ−７−エトキシ−１，８，９，９−テトラフルオロフルオレンの合成
【化１５】
2010059165.tif 000016
１．１  １−ブロモ−３−フルオロ−４−ブトキシベンゼン（２）の製造
０．３１５ｍｏｌの４−ブロモ−２−フルオロフェノール（１）、１−ブタノールおよびトリフェニルホスフィンの各々を、１０００ｍｌのテトラヒドロフランに溶解し、０．３１５ｍｏｌのアゾジカルボン酸ジイソプロピルを、約２０℃において滴加した。混合物を一晩かきまぜた後、溶媒を、回転蒸発器中での蒸留により除去し、残留物に、慣用の精製操作を施し、化合物（２）を、理論値の９５．６％の収率で得た。
【００８１】
１．２  ホウ素化合物（３）の製造
０．１８０ｍｏｌのｎ−ブチルリチウム（ｎ−ヘキサンに溶解した１５％溶液として）を、−７０℃で、０．１６２ｍｏｌの１−ブロモ−３−フルオロ−４−ブトキシベンゼン（２）を５４０ｍｌのジエチルエーテルに溶解した溶液に滴加した。混合物を、３０分間かきまぜた後に、０．１８０ｍｏｌのホウ酸トリメチルを、−７０℃で滴加し、混合物を、さらに３０分間かきまぜた。２０℃に加温した反応混合物を、水で加水分解し、２モルの塩酸で酸性化し、メチルｔｅｒｔ−ブチルエーテルを加えた。この混合物に、慣用の精製操作を施し、化合物（３）を、白色固体として得た。
【００８２】
１．３  ４−エトキシ−３，３’−ジフルオロ−４’−ブトキシビフェニル（５）を得るクロスカップリング
１０ｍｌのテトラヒドロフラン、０．６２８ｍｍｏｌのビス（トリフェニルホスフィン）パラジウムジクロリドおよび０．６３０ｍｍｏｌの水酸化ヒドラジニウムを、１２．６ｍｌのＨ２Ｏ中の２４．１ｍｍｏｌのメタホウ酸ナトリウム八水和物に加え、混合物を、室温で５分間かきまぜた。次に、３２．１ｍｍｏｌのホウ素化合物（３）、３２．１ｍｍｏｌの１−ブロモ−３−フルオロ−４−エトキシベンゼン（４）（例１．１と同様にして得た）および３０ｍｌのテトラヒドロフランを加え、混合物を、還流条件下で６時間加熱した。その後の冷却の後、有機相を分離して除去し、これに慣用の精製操作を施した。
【００８３】
１．４  フルオレノン誘導体（６）の製造
６０ｍｍｏｌの４−エトキシ−３，３’−ジフルオロ−４’−ブトキシビフェニル（５）を、２００ｍｌのテトラヒドロフラン中に導入し、混合物を、−７０℃に冷却する。ｎ−ブチルリチウムをヘキサンに溶解した１．６Ｍ溶液１２０ｍｍｏｌを、滴加し、混合物を、この温度において２時間かきまぜる。その後、６０ｍｍｏｌのジメチルカーボネートを、激しくかきまぜながら迅速に加え、混合物を、−７０℃においてさらに１時間かきまぜ、放置して０℃に加温し、希塩酸で加水分解し、これに慣用の精製操作を施す。
【００８４】
１．５  ジチオケタール化合物（７）の製造
３０ｍｍｏｌのフルオレノン誘導体（６）を、１００ｍｌのジエチルエーテルに溶解し、６０ｍｍｏｌの１，２−エタンジオールおよび４５ｍｍｏｌの三フッ化ホウ素エーテル化合物を加え、混合物を、還流条件下で一晩加熱する。冷却後、混合物に、慣用の精製操作を施し、２７．５ｍｍｏｌ（９２％）のジチオケタール（７）を得る。
【００８５】
１．６  フルオレン誘導体（８）を得る酸化的フルオロ脱硫黄
１１ｍｍｏｌの１，３−ジブロモ−５，５−ジメチルヒダントインを、５０ｍｌのジクロロメタンに溶解し、混合物を、−７０℃に冷却する。ピリジン（６５％）中の２９ｍｍｏｌのフッ化水素を加える。５０ｍｌのジクロロメタンに溶解したジチオケタール（７）１１ｍｍｏｌを、２０分間にわたり滴加し、混合物を、１時間後に放置して−６０℃に加温する。反応混合物を、飽和炭酸水素ナトリウム溶液中に注入し、次にこれに慣用の精製操作を施し、フルオレン誘導体（８）を得る。（Δε＝−２１．２、Δｎ＝０．２０４）。
比較のために、同様にして得られる二フッ素化化合物２−ブトキシ−７−エトキシ−９，９−ジフルオロフルオレンについて、測定を実施する：Δε＝−９．１、Δｎ＝０．２２５。
【００８６】
２．式９で表される２−ブトキシ−７−エトキシ−１，８，９−トリフルオロ−９Ｈ−フルオレンの合成
【化１６】
2010059165.tif 000017
２０ｍｍｏｌのフルオレノン化合物（６）（例１．４に従って得られる）を、１００ｍｌのイソプロパノールに溶解し、８ｍｍｏｌの水素化ホウ素ナトリウムを加える。この混合物を、室温で３時間かきまぜ、これに慣用の精製操作を施す。粗製の生成物を、３００ｍｌのジクロロメタンに溶解し、０℃に冷却した。２０ｍｍｏｌの三フッ化ジエチルアミノ硫黄を滴加し、混合物に、慣用の精製操作を施し、９Ｈ−フルオレン（９）を得る（Δε＝−１５．３、Δｎ＝０．２１４）。
比較のために、同様にして得られる一フッ素化化合物２−ブトキシ−７−エトキシ−９−フルオロ−９Ｈ−フルオレンについて、測定を実施する：Δε＝−４．７、Δｎ＝０．２３８。
【００８７】
３．式１０で表される２−ブトキシ−７−エトキシ−１，８−ジフルオロ−９，９Ｈ−フルオレンの合成
【化１７】
2010059165.tif 000018
２７ｍｍｏｌのフルオレノン化合物（６）（例１．４に従って得られる）、１３ｍｍｏｌの水素化ホウ素ナトリウムおよび７４ｍｍｏｌの塩化アルミニウムを、２５０ｍｌのテトラヒドロフラン中に懸濁させ、混合物を、還流条件下で２時間加熱する。慣用の精製操作により、２３．４ｍｍｏｌ（８７％）の９，９Ｈ−フルオレン（１０）が得られる。（Δε＝−８．７、Δｎ＝０．２２６）。
比較のために、同様にして得られるフッ素化されていない化合物２−ブトキシ−７−エトキシ−９，９Ｈ−フルオレンについて、測定を実施する；Δε＝−０．５、Δｎ＝０．２５３。
【００８８】
４．式２０で表される１，８，９，９−テトラフルオロフルオレン化合物の合成
【化１８】
2010059165.tif 000019
４．１  １−ブロモ−２’，３’−ジフルオロ−４’−エトキシビフェニル（１３）の製造
０．４５０ｍｏｌのメタホウ酸ナトリウムを、２４０ｍｌの水中に導入する。０．０１２ｍｏｌの塩化ビス（トリフェニルホスフィン）パラジウム（ＩＩ）、０．６ｍｏｌの４−ブロモ−１−ヨードベンゼン（１１）および０．０１２ｍｏｌのヒドラジニウム塩酸塩を加え、混合物を、約２０℃において５分間かきまぜる。次に、６００ｍｌのテトラヒドロフランに溶解した２，３−ジフルオロ−４−エトキシフェニルボロン酸（１２）０．６ｍｏｌを加え、混合物を、４時間還流し、式１３で表される化合物を得る。
【００８９】
４．２  ボロン酸化合物（１４）の製造
０．０９ｍｏｌの１−ブロモ−２’，３’−ジフルオロ−４’−エトキシビフェニル（１３）を、２００ｍｌのジエチルエーテルに溶解し、混合物を、−７０℃に冷却する。０．０９５ｍｏｌのブチルリチウムを、この温度において滴加し、混合物を、さらに４５分間かきまぜる。次に、０．１ｍｏｌのホウ酸トリメチルを加え、混合物を、３０分間かきまぜ、約２０℃に加温した後に、これに慣用の精製操作を施す。
【００９０】
４．３  ターフェニル化合物（１６）の製造
０．０４７ｍｏｌの２’，３’−ジフルオロ−４’−エトキシビフェニルボロン酸（１４）、０．０５ｍｏｌの１−ブロモ−３−フルオロ−４−ヨードベンゼン（１５）、１ｍｍｏｌの酢酸パラジウム、２ｍｍｏｌのトリフェニルホスフィン、２５ｍｌの飽和炭酸ナトリウム溶液、２０ｍｌの水および１００ｍｌのイソプロパノールを、最初に導入し、一晩還流させる。慣用の精製操作により、ターフェニル化合物（１６）が得られる。
【００９１】
４．４  式１８で表される化合物の製造
製造を、例１．３と同様にして、ターフェニル化合物（１６）および３−フルオロ−４−エトキシフェニルボロン酸（１７）を用いて実施する。
４．５  フルオレノン化合物（１９）の製造
合成を、例１．４と同様にして、前に得られた化合物（１８）を用いて実施する。
４．６  １，８，９，９−テトラフルオロフルオレン化合物（２０）の製造
化合物（２０）を、最後の段階において、例１．５および１．６と同様にして、化合物（１９）の酸化的フルオロ脱硫黄により得る（Δε＝−２８．８、Δｎ＝０．２８２）。
【００９２】
以下の式
【化１９】
2010059165.tif 000020
で表されるフルオレン化合物が、例１．１〜１．６、特に１．５および１．６と同様にして得られる：
【００９３】
【表１】
2010059165.tif 000021
【００９４】
【表２】
2010059165.tif 000022
【００９５】
【表３】
2010059165.tif 000023
【００９６】
【表４】
2010059165.tif 000024
【００９７】
【表５】
2010059165.tif 000025
【００９８】
【表６】
2010059165.tif 000026
【００９９】
【表７】
2010059165.tif 000027
【０１００】
【表８】
2010059165.tif 000028
【０１０１】
【表９】
2010059165.tif 000029
【０１０２】
【表１０】
2010059165.tif 000030
【０１０３】
【表１１】
2010059165.tif 000031
【０１０４】
以下の式
【化２０】
2010059165.tif 000032
で表されるフルオレン化合物が、例２と同様にして得られる：
【０１０５】
【表１２】
2010059165.tif 000033
【０１０６】
【表１３】
2010059165.tif 000034
【０１０７】
【表１４】
2010059165.tif 000035
【０１０８】
【表１５】
2010059165.tif 000036
【０１０９】
【表１６】
2010059165.tif 000037
【０１１０】
【表１７】
2010059165.tif 000038
【０１１１】
【表１８】
2010059165.tif 000039
【０１１２】
【表１９】
2010059165.tif 000040
【０１１３】
【表２０】
2010059165.tif 000041
【０１１４】
【表２１】
2010059165.tif 000042
【０１１５】
【表２２】
2010059165.tif 000043
【０１１６】
以下の式
【化２１】
2010059165.tif 000044
で表されるフルオレン化合物が、例３と同様にして得られる：
【０１１７】
【表２３】
2010059165.tif 000045
【０１１８】
【表２４】
2010059165.tif 000046
【０１１９】
【表２５】
2010059165.tif 000047
【０１２０】
【表２６】
2010059165.tif 000048
【０１２１】
【表２７】
2010059165.tif 000049
【０１２２】
【表２８】
2010059165.tif 000050
【０１２３】
【表２９】
2010059165.tif 000051
【０１２４】
【表３０】
2010059165.tif 000052
【０１２５】
【表３１】
2010059165.tif 000053
【０１２６】
【表３２】
2010059165.tif 000054
【０１２７】
【表３３】
2010059165.tif 000055
【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
式Ｉ
Ｒ１−（−Ａ１−Ｚ１−）ｋ１−（−Ａ２−Ｚ２−）ｋ２−Ｗ−（−Ｚ３−Ａ３−）ｋ３−（−Ｚ４−Ａ４−）ｋ４−Ｒ２  Ｉ
式中、
Ｗは、
【化１】
2010059165.tif 000061
基であり、
Ｌ１およびＬ２は、互いに独立して、Ｈ、Ｆ、Ｃｌ、−ＣＨ２Ｆ、−ＣＨＦ２または−ＣＦ３であり、ただし、Ｌ１およびＬ２は、共にＨではなく、
Ｌ３およびＬ４は、互いに独立して、ＨまたはＦであり、
Ｒ１およびＲ２は、互いに独立して、Ｈ、ハロゲン、−ＣＮ、−ＮＣＳ、−ＳＦ５または１〜１８個の炭素原子を有するアルキルであり、ここで、さらに、１つまたは２つの隣接していない−ＣＨ２−基は、−Ｏ−、−Ｓ−、−ＣＯ−、−Ｏ−ＣＯ−、−ＣＯ−Ｏ−、−Ｅ−および／または−Ｃ≡Ｃ−により置換されていることができ、および／または、ここで、さらに、１個または２個以上のＨ原子は、ハロゲンおよび／または−ＣＮにより置換されていることができ、
Ｅは、ＣＲ４＝ＣＲ５またはＣＨＲ４−ＣＨＲ５であり、
Ｒ４およびＲ５は、各々、互いに独立して、Ｈ、１〜６個の炭素原子を有するアルキル、Ｆ、Ｃｌ、ＣＦ３またはＣＮであり、
Ａ１、Ａ２、Ａ３およびＡ４は、各々、互いに独立して、１つまたは２つ以上のＣＨ基が、Ｎにより置換されていることができる１，４−フェニレン、１つまたは２つの隣接していないＣＨ２基が、Ｏおよび／またはＳにより置換されていることができる１，４−シクロヘキシレン、１，４−シクロヘキセニレン、１，４−ビシクロ［２．２．２］オクチレン、ピペリジン−１，４−ジイル、ナフタレン−２，６−ジイル、デカヒドロナフタレン−２，６−ジイルもしくは１，２，３，４−テトラヒドロナフタレン−２，６−ジイルであり、ここで、Ａ１、Ａ２、Ａ３およびＡ４について示した意味において、１個または２個以上のＨ原子は、ハロゲン、−ＣＮおよび／または１〜６個の炭素原子を有するアルキルにより置換されていることができ、ここで、１個または２個以上のＨ原子は、ハロゲンまたは−ＣＮにより置換されていることができ、および／または、ここで、１つまたは２つ以上の隣接していない−ＣＨ２−基は、互いに独立して、−ＣＯ−、−Ｏ−ＣＯ−、−ＣＯ−Ｏ−、−Ｏ−、−Ｓ−、−ＣＨ＝ＣＨ−または−Ｃ≡Ｃ−により置換されていることができ、
Ｚ１、Ｚ２、Ｚ３およびＺ４は、互いに独立して、−Ｏ−ＣＯ−、−ＣＯ−Ｏ−、−ＣＨ２−Ｏ−、−ＣＦ２−Ｏ−、−Ｏ−ＣＨ２−、−Ｏ−ＣＦ２−、−Ｃ２Ｈ４−、−ＣＨ２−ＣＦ２−、−ＣＦ２−ＣＨ２−、−ＣＦ２−ＣＦ２−、−ＣＨ＝ＣＨ−、−ＣＦ＝ＣＨ−、−ＣＨ＝ＣＦ−、−ＣＦ＝ＣＦ−、−Ｃ≡Ｃ−または単結合であり、
ｋ１、ｋ２、ｋ３およびｋ４は、互いに独立して、０、１または２である、
で表されるフルオレン誘導体。